(57)【要約】【課題】金属防食性及び金属部材との密着性に優れた塗料組成物を提供する。【解決手段】エポキシ樹脂、ポリウレタン樹脂などの樹脂１００質量部に対して０．１〜５０質量部のポリシランを含む塗料組成物を、鉄系部材などの腐食性金属部材の表面に塗装し、塗膜に防食性を付与する。ポリシランは、下記式（ｂ１）及び（ｂ２）で表される構造単位のうち少なくとも１つの構造単位を有してもよい。2018131539.tif 000006（式中、Ｒ１〜Ｒ３は、同一又は異なって、水素原子、ヒドロキシル基、有機基又はシリル基を示す。）【選択図】なし【特許請求の範囲】
【請求項１】
塗膜形成能を有する樹脂とポリシランとを含む塗料組成物。
【請求項２】
樹脂が熱硬化性樹脂である請求項１記載の塗料組成物。
【請求項３】
樹脂がエポキシ樹脂及び／又はポリウレタン樹脂である請求項１又は２記載の塗料組成物。
【請求項４】
さらに防錆顔料を含む請求項１〜３のいずれかに記載の塗料組成物。
【請求項５】
防錆顔料が、亜鉛元素を含む請求項４記載の塗料組成物。
【請求項６】
防錆顔料が、リン酸金属塩である請求項４記載の塗料組成物。
【請求項７】
ポリシランが、下記式（ｂ１）及び（ｂ２）で表される構造単位のうち少なくとも１つの構造単位を有する請求項１〜６のいずれかに記載の塗料組成物。
【化１】
2018131539.tif 000005
（式中、Ｒ１〜Ｒ３は、同一又は異なって、水素原子、ヒドロキシル基、有機基又はシリル基を示す。）
【請求項８】
Ｒ１及びＲ２が、同一又は異なって、直鎖状又は分岐鎖状アルキル基又は置換基を有してもよいアリール基であり、Ｒ３が、置換基を有してもよいアリール基である請求項７記載の塗料組成物。
【請求項９】
Ｒ１が、メチル基又はエチル基であり、Ｒ２及びＲ３が、フェニル基である請求項７記載の塗料組成物。
【請求項１０】
式（ｂ１）で表される構造単位と式（ｂ２）で表される構造単位との割合が、前者／後者（モル比）＝５０／５０〜１００／０である請求項７〜９のいずれかに記載の塗料組成物。
【請求項１１】
ポリシランの割合が、樹脂１００質量部に対して０．１〜５０質量部である請求項１〜１０のいずれかに記載の塗料組成物。
【請求項１２】
下塗塗料又は上塗塗料である請求項１〜１１のいずれかに記載の塗料組成物。
【請求項１３】
ポリシランを有効成分として含む金属防食剤。
【請求項１４】
請求項１〜１２のいずれかに記載の塗料組成物を金属部材の表面に塗装し、金属部材を防食する方法。
【請求項１５】
塗膜にポリシランを含有させて金属部材を防食するためのポリシランの使用。
【発明の詳細な説明】
【技術分野】
【０００１】
本発明は、屋外構造物、大型鋼構造物、船舶などの防錆塗料の成分として有用な金属防食塗料組成物、及び金属防食剤とその用途に関する。
【背景技術】
【０００２】
従来、橋梁、プラント及びタンクなどの金属構造物（金属部材）は、屋外で使用され、太陽からの紫外線、酸素、水（例えば、雨水、海水など）、腐食性イオン（例えば、塩化物イオンなど）などによって劣化し易いため、美観維持と劣化防止（金属防食）のために防食塗料が塗装されている。防食塗料としては、エポキシ系樹脂を主成分とするエポキシ系塗料、エポキシ系樹脂などのバインダー樹脂に亜鉛末を含有した亜鉛末含有塗料などが用いられているが、これらの防食塗料の金属防食性能を一層向上させ、塗り替え周期を長くし、維持管理費用などのコストを削減することが求められている。
【０００３】
特開２０１５−６７７６２号公報（特許文献１）には、特定の軟化点を有するエポキシ樹脂（ａ）及び塗膜改質剤（ｂ）を特定の割合で含む主剤成分（Ａ）と、硬化剤成分（Ｂ）とを特定の割合で含む塗料組成物が記載されている。また、この文献には、前記硬化剤成分（Ｂ）としてアミン系硬化剤を使用すると、金属防食性が向上することが記載されている。しかし、前記所定のエポキシ系樹脂とアミン系硬化剤とを組み合わせるだけでは、金属防食性を十分に向上できない。
【０００４】
一方、特開２００７−２８４６００号公報（特許文献２）には、バインダー樹脂（例えば、エポキシ系樹脂、ウレタン系樹脂など）、亜鉛末、溶媒とともに腐食性イオン固定化剤（例えば、ハイドロカルマイトなど）を所定の割合で含めることにより、腐食性イオン固定化剤が、腐食性イオンを効率よく固定化するため金属防食性を向上できることが記載されている。しかし、バインダー樹脂に対する前記腐食性イオン固定化剤の割合が多いため、塗膜の物性が低下する虞がある。
【０００５】
なお、ＷＯ２０１５／０６４３９４号（特許文献３）には、ポリオレフィンとポリシランとを含む組成物で形成した成形体は、温水などの加熱水に晒されても酸化劣化を防止できることが記載されているが、この文献には前記組成物を塗料用に用いること、さらにはポリシランが金属防食機能を有することについて記載されていない。
【先行技術文献】
【特許文献】
【０００６】
【特許文献１】特開２０１５−６７７６２号公報（特許請求の範囲、実施例）
【特許文献２】特開２００７−２８４６００号公報（特許請求の範囲、実施例）
【特許文献３】ＷＯ２０１５／０６４３９４号（請求の範囲、実施例）
【発明の概要】
【発明が解決しようとする課題】
【０００７】
従って、本発明の目的は、金属防食性に優れた塗料組成物、及び高い金属防食性を付与するのに有用な金属防食剤とその用途を提供することにある。
【０００８】
本発明の他の目的は、金属部材との密着性（付着性）に優れた塗料組成物、及び金属防食剤とその用途を提供することにある。
【０００９】
本発明の別の目的は、耐候性を改善するのに有用な塗料組成物、及び金属防食剤とその用途を提供することにある。
【課題を解決するための手段】
【００１０】
本発明者らは、前記課題を達成するため鋭意検討した結果、塗膜形成能を有する樹脂とポリシランとを含む塗料組成物を金属部材の表面に塗装すると、ポリシランが金属防食剤として機能するため、金属部材に優れた金属防食性を付与できること、さらには金属部材との密着性（付着性）及び耐候性を改善できることを見出し、本発明を完成した。
【００１１】
すなわち、本発明の塗料組成物は、塗膜形成能を有する樹脂とポリシランとを含む。前記樹脂は、熱可塑性樹脂であってもよく、熱硬化性樹脂（例えば、エポキシ樹脂及び／又はポリウレタン樹脂などの熱硬化性樹脂）であってもよい。本発明の塗料組成物は、さらに、防錆顔料（例えば、亜鉛元素を含む防錆顔料、リン酸金属塩の防錆顔料など）を含んでいてもよい。
【００１２】
ポリシランは、下記式（ｂ１）及び（ｂ２）で表される構造単位のうち少なくとも１つの構造単位を有してもよい。
【００１３】
【化１】
2018131539.tif 000002
【００１４】
（式中、Ｒ１〜Ｒ３は、同一又は異なって、水素原子、ヒドロキシル基、有機基又はシリル基を示す。）
【００１５】
Ｒ１及びＲ２は、同一又は異なって、直鎖状もしくは分岐鎖状アルキル基又は置換基を有してもよいアリール基であってもよく、Ｒ３が、置換基を有してもよいアリール基であってもよい。Ｒ１は、メチル基又はエチル基であってもよく、Ｒ２及びＲ３は、フェニル基であってもよい。前記式（ｂ１）で表される構造単位と前記式（ｂ２）で表される構造単位との割合は、前者／後者（モル比）＝５０／５０〜１００／０であってもよい。ポリシランの割合は、樹脂１００質量部に対して０．１〜５０質量部程度であってもよい。
【００１６】
本発明の塗料組成物は、種々の形態の塗料として利用でき、例えば、下塗塗料又は上塗塗料であってもよい。
【００１７】
本発明は、ポリシランを有効成分として含む金属防食剤；前記塗料組成物を金属部材の表面に塗装し、金属部材を防食する方法；塗膜にポリシランを含有させて金属部材を防食するためのポリシランの使用を含む。
【００１８】
なお、本明細書において、「塗料組成物」とは、塗料のみならず、金属部材を被覆するためのコーティング剤なども含む。また、「塗膜形成成分」とは、塗料組成物から揮発性成分（溶剤など）が除去された成分（塗膜を形成する固形成分）を意味する。
【発明の効果】
【００１９】
本発明の塗料組成物は、ポリシランが金属防食剤として機能するため、金属防食性を付与でき、金属部材の腐食を有効に防止できる。また、金属部材との密着性（付着性）及び耐候性にも優れる。そのため、本発明では、金属部材を長期間に亘り有効に保護できる。
【図面の簡単な説明】
【００２０】
【図１】図１は実施例２及び比較例２の結果を示す写真である。
【発明を実施するための形態】
【００２１】
［塗料組成物及び金属防食剤］
本発明の塗料組成物は、塗膜形成能を有する樹脂と、ポリシランとを含む。ポリシランは、金属部材に対して高い還元作用（還元効率）を示すためか、金属防食性に優れる。そのため、金属部材の腐食を防止できるだけでなく、例えば、腐食生成物（例えば、錆など）の成長（拡大）を抑制できる。さらに、ポリシランは可撓性に優れており、また金属部材などとの親和性も良好であり、金属部材に対する密着性（付着性）を向上できる。そのため、本発明の塗料組成物を用いて塗膜を形成すると、金属部材に対して高い耐久性を付与できる。
【００２２】
塗料組成物の形態は、特に限定されず、油性（溶剤系）塗料、水系塗料（例えば、エマルション系塗料、水溶性塗料など）、無溶剤系塗料（例えば、粉体塗料、ホットメルト型塗料など）などであってもよく、通常、溶剤系塗料である。
【００２３】
本発明の塗料組成物は、塗膜形成成分として樹脂（又はバインダー樹脂）を含んでいる。樹脂（又はバインダー樹脂）は、熱可塑性樹脂（例えば、エチレン−酢酸ビニル共重合体などの酢酸ビニル系樹脂、アクリル系樹脂、スチレン−（メタ）アクリル酸エステル共重合体などのスチレン系樹脂、塩化ビニル−酢酸ビニル共重合体などの塩化ビニル樹脂、フッ素樹脂、ポリカーボネート樹脂、ポリエステル樹脂、ポリアミド樹脂、熱可塑性エラストマーなど）であってもよく、硬化性樹脂（例えば、アルキド樹脂、エポキシ樹脂、不飽和ポリエステル樹脂、ウレタン系樹脂（又はウレタンプレポリマー）、アミノ系樹脂などの熱硬化性樹脂；光硬化性樹脂など）であってもよい。熱可塑性樹脂及び／又は熱硬化性樹脂は、フルオロエチレン−アルキルビニルエーテル共重合体などのフッ素樹脂、シリコーン変性アクリル樹脂などの耐候性に優れた樹脂であってもよい。また、熱可塑性樹脂は、架橋剤と組み合わせて、熱硬化性樹脂系、例えば、熱硬化性アクリル樹脂、熱硬化性ポリエステル樹脂などを形成してもよい。
【００２４】
これらの樹脂は、単独で又は二種以上組み合わせて使用できる。本発明では、必ずしも三次元網目構造又は架橋構造を有する塗膜を形成する必要はなく、乾燥塗膜を形成してもよいが、防食性、耐久性の点で、三次元網目構造又は架橋構造を有する塗膜を形成するのが有利である。
【００２５】
これらの樹脂のうち、常温乾燥、加熱（焼き付け）などにより硬化可能な樹脂、例えば、油脂成分（例えば、不飽和高級脂肪酸など）が導入されたアルキド樹脂、熱硬化性アクリル樹脂、熱硬化性ポリエステル樹脂、熱硬化性樹脂（エポキシ樹脂、ポリウレタン樹脂、シリコーン樹脂など）、光（例えば、紫外線など）により硬化可能な光硬化性樹脂などを用いる場合が多く、熱硬化性樹脂（エポキシ樹脂及び／又はポリウレタン樹脂など）を用いる場合が多い。なお、ポリシランは、これらの樹脂（アルキド樹脂、熱硬化性アクリル樹脂、熱硬化性ポリエステル樹脂、エポキシ樹脂、ポリウレタン樹脂、光硬化性樹脂など）との相溶性（混和性）に優れている。
【００２６】
［熱硬化性アクリル樹脂］
熱硬化性アクリル樹脂は、グリシジル基を有するアクリル樹脂で形成できるとともに、ヒドロキシル基又はカルボキシル基を含有するアクリル樹脂と、架橋剤とで形成できる。
【００２７】
グリシジル基を有するアクリル樹脂は、グリシジル（メタ）アクリレートと、共重合性単量体［アルキル（メタ）アクリレート、例えば、（メタ）アクリル酸メチル、（メタ）アクリル酸エチル、（メタ）アクリル酸イソプロピル、（メタ）アクリル酸ｎ−ブチル、（メタ）アクリル酸−２−エチルヘキシルなどのＣ１−１２アルキル（メタ）アクリレート；ヒドロキシアルキル（メタ）アクリレート、例えば、２−ヒドロキシエチル（メタ）アクリレート、ヒドロキシプロピル（メタ）アクリレートなどのヒドロキシＣ２−６アルキル（メタ）アクリレート；スチレン、ビニルトルエンなどの芳香族ビニル単量体；アクリルアミド、Ｎ−メチロールアクリルアミド、ジアセトンアクリルアミドなどの（メタ）アクリルアミド系単量体；酢酸ビニルなどのビニルエステル系単量体、（メタ）アクリロニトリルなどのシアン化ビニル単量体など］との共重合体などが例示できる。これらの共重合性単量体は単独で又は二種以上組み合わせて使用できる。なお、必要であれば、カルボキシル基含有単量体（例えば、（メタ）アクリル酸、イタコン酸、マレイン酸など）を共重合させてもよい。グリシジル基を有するアクリル樹脂は、エポキシ樹脂と同様に熱硬化性樹脂を形成してもよい。
【００２８】
ヒドロキシル基含有アクリル樹脂としては、例えば、前記ヒドロキシアルキル（メタ）アクリレート［ヒドロキシＣ２−６アルキル（メタ）アクリレートなど］と、共重合性単量体［例えば、前記Ｃ１−１２アルキル（メタ）アクリレート、グリシジル（メタ）アクリレート、（メタ）アクリルアミド系単量体；芳香族ビニル単量体；ビニルエステル系単量体；シアン化ビニル単量体など］などとの共重合体などが例示できる。これらの共重合性単量体は単独で又は二種以上組み合わせて使用できる。なお、必要であれば、前記カルボキシル基含有単量体（例えば、（メタ）アクリル酸など）を共重合させてもよい。
【００２９】
カルボキシル基含有アクリル樹脂は、前記カルボキシル基含有単量体（例えば、（メタ）アクリル酸など）と、共重合性単量体［例えば、前記Ｃ１−１２アルキル（メタ）アクリレート、グリシジル（メタ）アクリレート、前記ヒドロキシＣ２−６アルキル（メタ）アクリレート、（メタ）アクリルアミド系単量体；芳香族ビニル単量体；ビニルエステル系単量体；シアン化ビニル単量体など］との共重合体が例示できる。
【００３０】
これらのアクリル樹脂の重量平均分子量（ポリスチレン換算）は、ゲルパーミエーションクロマトグラフィー（ＧＰＣ）による測定方法で、例えば、１０００〜１０００００、好ましくは２０００〜５００００、さらに好ましくは３０００〜３００００程度であってもよい。
【００３１】
グリシジル基を有するアクリル樹脂のエポキシ当量は、下記エポキシ樹脂と同様に、例えば、７０〜５０００ｇ／ｅｑ、好ましくは１００〜３０００ｇ／ｅｑ、さらに好ましくは１５０〜１０００ｇ／ｅｑ程度であってもよい。グリシジル基を有するアクリル樹脂は、後述するエポキシ樹脂の硬化剤と組み合わせて使用できる。
【００３２】
また、ヒドロキシル基含有アクリル樹脂の水酸基価、カルボキシル基含有アクリル樹脂の酸価は、例えば、１０〜２００ｍｇＫＯＨ／ｇ、好ましくは２０〜１５０ｍｇＫＯＨ／ｇ、さらに好ましくは３０〜１００ｍｇＫＯＨ／ｇ程度であってもよい。
【００３３】
ヒドロキシル基含有アクリル樹脂は、例えば、アミノ樹脂系硬化剤（例えば、メラミン樹脂、グアナミン樹脂など）、イソシアネート系硬化剤、エポキシ系硬化剤などの硬化剤と組み合わせて熱硬化性アクリル樹脂を形成してもよい。
【００３４】
カルボキシル基含有アクリル樹脂は、例えば、エポキシ系硬化剤、イソシアネート系硬化剤、ジヒドラジド系硬化剤、アジリジン系硬化剤などの硬化剤と組み合わせて熱硬化性アクリル樹脂を形成してもよい。
【００３５】
硬化剤の割合は、ヒドロキシル基又はカルボキシル基含有樹脂１００質量部に対して、例えば、１〜１００質量部、好ましくは２〜７５質量部、さらに好ましくは３〜５０質量部（例えば、５〜２５質量部）程度であってもよい。
【００３６】
［熱硬化性ポリエステル樹脂］
熱硬化性ポリエステル樹脂は、ヒドロキシル基又はカルボキシル基を含むポリエステル樹脂と架橋剤とで形成できる。
【００３７】
ヒドロキシル基含有ポリエステル樹脂は、例えば、ジカルボン酸（例えば、アジピン酸、アゼライン酸、セバシン酸などのアルカンジカルボン酸、無水フタル酸、イソフタル酸、テレフタル酸などの芳香族ジカルボン酸、テトラヒドロ無水フタル酸、ヘキサヒドロ無水フタル酸など）と、ジアルコール（例えば、エチレングリコール、プロピレングリコール、１，３−ブチレングリコール、ネオペンチルグリコール、１，６−ヘキサンジオールなどのＣ２−１０アルキレングリコール類、ジエチレングリコール、ジプロピレングリコールなどのジアルキレングリコール類、トリエチレングリコールなどのトリアルキレングリコール類、水素化ビスフェノールＡ、ビスフェノールＡのオキサイド付加体（例えば、エチレンオキサイド付加体、プロピレンオキサイド付加体など）など）との反応、ラクトン（例えば、ε−カプロラクトンなど）又はヒドロキシカルボン酸の重合、ジカルボン酸とジオールとラクトン及び／又はヒドロキシカルボン酸との反応により得ることができる。通常、アルカンジカルボン酸と芳香族ジカルボン酸とアルキレングリコール類との反応により得られる場合が多い。このような反応において、ジカルボン酸に対して過剰のジオールが使用される。さらに、多価アルコール（例えば、グリセリン、トリメチロールエタン、トリメチロールプロパン、トリスヒドロキシメチルアミノメタン、ペンタエリトリット、ジペンタエリトリットなど）を併用することにより、必要により分岐構造を導入し、水酸基価を調整できる。
【００３８】
カルボキシル基含有ポリエステル樹脂は、反応において、ジオールに対して過剰のジカルボン酸が使用される。前記酸価を調整するため、多価カルボン酸（例えば、無水トリメリット酸、メチルシクロヘキセントリカルボン酸無水物、無水ピロメリット酸など）を使用してもよい。
【００３９】
ゲルパーミエーションクロマトグラフィー（ＧＰＣ）によるヒドロキシル基又はカルボキシル基含有ポリエステル樹脂の重量平均分子量（ポリスチレン換算）は、例えば、５００〜５００００、好ましくは８００〜３００００、さらに好ましくは１０００〜２５０００程度であってもよい。
【００４０】
これらのポリエステル樹脂の水酸基価及び酸価は、前記アクリル樹脂と同様に、例えば、１０〜２００ｍｇＫＯＨ／ｇ、好ましくは２０〜１５０ｍｇＫＯＨ／ｇ、さらに好ましくは３０〜１００ｍｇＫＯＨ／ｇ程度であってもよい。
【００４１】
ヒドロキシル基含有ポリエステル樹脂は、前記ヒドロキシル基含有アクリル樹脂の硬化剤と同様の硬化剤（メラミン樹脂など）と組み合わせて熱硬化性ポリエステル樹脂を形成してもよい。
【００４２】
カルボキシル基含有ポリエステル樹脂も、前記カルボキシル基含有アクリル樹脂の硬化剤と同様の硬化剤（エポキシ系硬化剤など）と組み合わせて熱硬化性ポリエステル樹脂を形成してもよい。
【００４３】
なお、油脂成分（飽和又は不飽和高級脂肪酸など）が導入されたアルキド樹脂も、ヒドロキシル基及び／又はカルボキシル基を有していてもよく、硬化剤と組み合わせることにより、熱硬化性アルキド樹脂（例えば、メラミン−アルキド樹脂）を形成してもよい。
【００４４】
［エポキシ樹脂］
エポキシ樹脂は、慣用のエポキシ樹脂、例えば、グリシジルエーテル型エポキシ樹脂、グリシジルエステル型エポキシ樹脂、グリシジルアミン型エポキシ樹脂、環状オキシラン型エポキシ樹脂（例えば、シクロアルケン環の二重結合を酸化してエポキシ化したエポキシ樹脂）などが例示できる。
【００４５】
グリシジルエーテル型エポキシ樹脂としては、ビスフェノール型エポキシ樹脂（例えば、ビスフェノールＡ型、ビスフェノールＦ型、ビスフェノールＡＤ型エポキシ樹脂などのビス（ヒドロキシフェニル）Ｃ１−１０アルカン骨格を有するエポキシ樹脂、ビスフェノールＳ型エポキシ樹脂など）、水添ビスフェノールＡ型エポキシ樹脂、ノボラック型エポキシ樹脂（例えば、フェノールノボラック型、ノニルフェノールノボラック型などのアルキルフェノールノボラック型、クレゾールノボラック型エポキシ樹脂など）、含フルオレン型エポキシ樹脂（例えば、９，９−ビス（グリシジルオキシアリール）フルオレン（例えば、９，９−ビス（４−グリシジルオキシフェニル）フルオレン、９，９−ビス（６−グリシジルオキシ−２−ナフチル）フルオレン、９，９−ビス（５−グリシジルオキシ−１−ナフチル）フルオレンなど）、９，９−ビス（グリシジルオキシ（ポリ）アルコキシアリール）フルオレン（例えば、９，９−ビス（４−（２−グリシジルオキシエトキシ）フェニル）フルオレン、９，９−ビス（６−（２−グリシジルオキシエトキシ）−２−ナフチル）フルオレン、９，９−ビス（５−（２−グリシジルオキシエトキシ）−１−ナフチル）フルオレンなどの９，９−ビス（グリシジルオキシ（ポリ）Ｃ２−４アルコキシアリール）フルオレンなど）などが例示できる。
【００４６】
グリシジルエステル型エポキシ樹脂としては、多価カルボン酸のグリシジルエステル（例えば、ジグリシジルフタレート、ジグリシジルテレフタレート、ジメチルグリシジルフタレート、ジグリシジルテトラヒドロフタレート、ジグリシジルヘキサヒドロフタレートなど）などが例示できる。
【００４７】
環状オキシラン型エポキシ樹脂としては、例えば、アリサイクリックジエポキシアセタール、アリサイクリックジエポキシアジペート、アリサイクリックジエポキシカルボキシレート、ビニルシクロペンタジエンジオキシド、ビニルシクロヘキセンモノ乃至ジオキシドなどが例示できる。
【００４８】
これらのエポキシ樹脂は単独で又は二種以上組み合わせて使用できる。これらのエポキシ樹脂の中でも、通常、ビスフェノール型エポキシ樹脂（特にビスフェノールＡ型）などを用いる場合が多い。
【００４９】
エポキシ樹脂は、塗膜の物性（例えば、柔軟性など）を向上させるために変性エポキシ樹脂であってもよい。変性の方法としては、例えば、ウレタン変性、フェノール変性、アミン変性などが挙げられる。
【００５０】
また、塗膜の物性（例えば、柔軟性など）を向上させるために、エポキシ樹脂及び／又は変性エポキシ樹脂の他に、他の樹脂を混合してもよい。例えば、フェノール系樹脂（例えば、フェノール樹脂、テルペンフェノール樹脂など）、キシレン樹脂、トルエン樹脂、ケトン樹脂、クマロン樹脂、石油樹脂、ジシクロペンタジエン樹脂などを用いることができる。
【００５１】
エポキシ樹脂のエポキシ当量は、例えば、７０〜５０００ｇ／ｅｑ、好ましくは１００〜３０００ｇ／ｅｑ、さらに好ましくは１５０〜１０００ｇ／ｅｑ程度であってもよい。エポキシ当量は、例えば、ＪＩＳ  Ｋ  ７２３６に規定されている測定方法により算出できる。
【００５２】
エポキシ樹脂を含む塗料組成物は、硬化剤（架橋剤）を含んでもよい。エポキシ樹脂の硬化剤としては、慣用の硬化剤、例えば、アミン系硬化剤、酸無水物系硬化剤、フェノール樹脂などが例示できる。これらの硬化剤は、単独で又は二種以上組み合わせて使用できる。
【００５３】
アミン系硬化剤としては、例えば、ポリアミン類（例えば、脂肪族ポリアミン類（例えば、エチレンジアミン、プロピレンジアミン、ヘキサメチレンジアミンなどのＣ２−１０アルカンジアミン、ジエチレントリアミン、ビス（ヘキサメチレン）トリアミン、トリ（メチルアミノ）ヘキサン、イミノビスプロピルアミン、ジエチルアミノプロピルアミン、メチルイミノビスプロピルアミン、トリエチレンテトラミン、テトラエチレンペンタミン、ペンタエチレンヘキサミンなどの脂肪族ジ乃至ヘキサアミン類など）、脂環族ポリアミン類（例えば、メンセンジアミン、イソホロンジアミン、ビス（４−アミノ−３−メチルシクロヘキシル）メタン、ジアミノジシクロヘキシルメタン、Ｎ−エチルアミノピペラジン、１，３，５−トリス（アミノメチル）シクロヘキサンなどの脂環族ジ乃至ヘキサアミン類など）、芳香族ポリアミン類（例えば、ジアミノフェニル類、ビス（アミノフェニル）アルカン類（例えば、ビス−（４−アミノフェニル）メタン、ジアミノジフェニルスルホン、４−クロローオルトフェニレンジアミンなどの芳香族ジ乃至ヘキサアミン類など）、芳香脂肪族ポリアミン類（例えば、メタキシリレンジアミン、テトラクロロ−ｐ−キシリレンジアミンなどの芳香脂肪族ジ乃至ヘキサアミン類など）、アルカノールアミン類（例えば、エタノールアミンなど）、アミノベンゾエート系硬化剤（例えば、アルキレンビス（アミノベンゾエート）類、（例えば、トリメチレンビス（４−アミノベンゾエート）など）など）、ポリアルキレンオキサイド−ビス（アミノベンゾエート）類（例えば、ポリテトラメチレンオキサイド−ジ−ｐ−アミノベンゾエートなど）、これらの変性物（例えば、エポキシ付加物、マンニッヒ反応物など）などが例示できる。これらのアミン系硬化剤は、単独で又は二種以上組み合わせて使用できる。これらのアミン系硬化剤の中でも、通常、低温で硬化できる点から脂肪族ジ乃至ヘキサアミン類（特に脂肪族ジアミン類）、芳香族ジ乃至ヘキサアミン類、これらの変性物などを用いる場合が多い。
【００５４】
酸無水物系硬化剤としては、例えば、脂肪族カルボン酸無水物（例えば、ドデセニル無水コハク酸など）、脂環族カルボン酸無水物（例えば、テトラヒドロ無水フタル酸、メチルテトラヒドロ無水フタル酸、ヘキサヒドロ無水フタル酸、メチルヘキサヒドロ無水フタル酸、無水メチルハイミック酸、メチルシクロヘキセンジカルボン酸無水物など）、芳香族カルボン酸無水物（例えば、無水フタル酸、無水トリメリット酸、無水ピロメリット酸、ベンゾフェノンテトラカルボン酸無水物など）などが例示できる。これらの酸無水物系硬化剤は、単独で又は二種以上組み合わせて使用できる。
【００５５】
硬化剤の使用量は、官能基当量（例えば、アミン系硬化剤のアミン当量、酸無水物系硬化剤の酸無水物基当量）として、エポキシ当量１当量に対して、例えば、０．５〜３当量、好ましくは０．６〜１．５当量、さらに好ましくは０．８〜１．２当量程度であってもよい。
【００５６】
［ポリウレタン樹脂］
ポリウレタン樹脂は、末端にイソシアネート基を有するプレポリマー（ウレタンプレポリマー）であってもよい。このようなポリウレタン樹脂は、通常、ポリイソシアネート成分とポリオール（特にポリマーポリオール）成分との反応物であってもよい。
【００５７】
また、ポリウレタン樹脂は、主剤としてポリオールを含むとともに、硬化剤としてポリイソシアネート成分を含む多液型塗料（例えば、二液型塗料）により、塗膜の形態で形成可能なポリウレタン樹脂であってもよい。
【００５８】
（ポリイソシアネート成分）
ポリイソシアネート成分としては、特に限定されず、例えば、芳香族ポリイソシアネート、芳香脂肪族ポリイソシアネート、脂環族ポリイソシアネート、脂肪族ポリイソシアネートなどが例示できる。
【００５９】
芳香族ポリイソシアネートとしては、例えば、フェニレンジイソシアネート、トリレンジイソシアネート（ＴＤＩ）、１，５−ナフタレンジイソシアネート（ＮＤＩ）、ジフェニルジイソシアネート類、ジフェニルメタンジイソシアネート（ＭＤＩ）、トリジンジイソシアネート（ＴＯＤＩ）など、４，４’−ジフェニルエーテルジイソシアネート、ビス（４−イソシアナトフェニル）スルフィド、４，４’−ジフェニルケトンジイソシアネート、４，４’−ジフェニルスルホンジイソシアネートなどが例示できる。
【００６０】
芳香脂肪族ポリイソシアネートとしては、例えば、キシリレンジイソシアネート（ＸＤＩ）、テトラメチルキシリレンジイソシアネート（ＴＭＸＤＩ）などが例示できる。
【００６１】
脂環族ポリイソシアネートとしては、例えば、シクロペンタンジイソシアネート、シクロヘキサンジイソシアネートなどのＣ５−８シクロアルカンジイソシアネート、イソホロンジイソシアネート（ＩＰＤＩ）、水添ＭＤＩ、水添ＸＤＩ、テトラメチルキシレンジイソシアネートなどが例示できる。
【００６２】
脂肪族ジイソシアネートとしては、例えば、ヘキサメチレンジイソシアネート（ＨＤＩ）、リジンジイソシアネートなどが例示できる。
【００６３】
これらのポリイソシアネートは、３官能以上のポリイソシアネート（例えば、トリイソシアネートなど）であってもよい。
【００６４】
これらのポリイソシアネートは、単独で又は二種以上組み合わせて使用できる。
【００６５】
これらのポリイソシアネートの中でも、通常、芳香族ジイソシアネート（特に、ＴＤＩ、ＭＤＩなど）などを用いる場合が多い。
【００６６】
ポリイソシアネート成分は、前記ポリイソシアネートの誘導体、例えば、前記ポリイソシアネート単量体の多量体（２量体、イソシアヌレート環（トリアジン環）を有する３量体、５量体など）、ウレタン変性体、ビウレット変性体、アロファネート変性体、ウレア変性体などであってもよい。これらの誘導体も単独で又は二種以上組み合わせて使用でき、前記ポリイソシアネート単量体と組み合わせて使用してもよい。
【００６７】
（ポリオール成分）
ポリオール成分としては、特に限定されず、例えば、ポリエーテルポリオール、ポリエステルポリオール、ポリカーボネートポリオール（例えば、ポリオールのホスゲン化又はジフェニレンカーボネートによるエステル交換反応により得られる反応物など）などが例示できる。
【００６８】
ポリエーテルポリオールとしては、例えば、アルキレンオキサイドの単独又は共重合体（例えば、ポリエチレングリコール、ポリプロピレングリコール、ポリテトラメチレングリコールなどのポリＣ２−４アルキレンオキサイド、及びこれらの共重合体など）、ビスフェノールＡ又は水添ビスフェノールＡのアルキレンオキサイド付加体（例えば、ヒドロキシル基に対して１〜５モル程度のＣ２−４アルキレンオキサイドが付加した付加体）などが例示できる。
【００６９】
ポリエステルポリオールとしては、例えば、ジカルボン酸（例えば、アジピン酸、セバシン酸などのアルカンジカルボン酸、無水フタル酸、イソフタル酸、テレフタル酸などの芳香族ジカルボン酸など）と、ジオール（例えば、エチレングリコール、プロピレングリコール、ネオペンチルグリコールなどのＣ２−１０アルキレングリコール、ジエチレングリコール、トリエチレングリコールなどの（ポリ）オキシアルキレングリコールなど）との反応、ラクトン（例えば、ε−カプロラクトンなど）又はヒドロキシカルボン酸の重合、多価カルボン酸と多価アルコールとラクトン及び／又はヒドロキシカルボン酸との反応により得ることができる。なお、必要により、多価カルボン酸、ポリオールを用い、分岐構造を導入するとともに、ヒドロキシル基の濃度を調整してもよい。ポリエステルポリオールは、通常、ポリエステルジオールである場合が多い。
【００７０】
これらのポリオール成分は、結晶性であってもよく非結晶性であってもよく、単独で又は二種以上組み合わせて使用できる。これらのポリオール成分の中でも、通常、ポリエーテルポリオール（特にポリテトラメチレンエーテルグリコール）などを用いる場合が多い。
【００７１】
ポリオール成分（ポリマーポリオール）の数平均分子量は、ゲルパーミエーションクロマトグラフィー（ＧＰＣ）による測定方法において、ポリスチレン換算で、４００〜１００００、好ましくは５００〜８０００、さらに好ましくは５５０〜５０００程度であってもよい。
【００７２】
ポリオール成分のヒドロキシル基に対するポリイソシアネート成分のイソシアネート基の当量比（ＮＣＯ／ＯＨ）は、例えば、１．２〜５、好ましくは１．３〜４、さらに好ましくは１．５〜２．５程度であってもよい。
【００７３】
ポリウレタン樹脂を含む塗料組成物は、末端にイソシアネート基を有するプレポリマーを含む一液型塗料であってもよく、硬化剤（架橋剤）を含む二液型塗料であってもよい。
【００７４】
硬化剤としては、例えば、エポキシ樹脂の硬化剤の項で例示したアミン系硬化剤、多価アルコール系硬化剤などが例示できる。これらの硬化剤は、単独で又は二種以上組み合わせて使用できる。
【００７５】
多価アルコール系硬化剤としては、ジオール類［例えば、エチレングリコール、プロピレングリコールなどのアルカンジオール、ジエチレングリコールなどのポリアルキレングリコール、ビスフェノール類（ビスフェノールＡなど）又はその水添ビスフェノール類のＣ２−４アルキレンオキサイド付加体など］、分子中に３以上（例えば、３〜８程度）のヒドロキシル基を有するポリオール類［例えば、トリオール類（グリセリン、トリメチロールエタンなどのアルカントリオール、トリエタノールアミンなど）、テトラオール類（例えば、ペンタエリスリトール、ジグリセリン、メチルグルコジットなど）、ペンタオール類（キシリトールなど）、ヘキサオール類（ソルビトール、マニトール、ジペンタエリスリトールなど）、オクトオール類（シュクロースなど）など］が例示でき、アルキレンジアミン［例えば、エチレンジアミン、プロピレンジアミンなどのＣ２−６アルキレンジアミン］のＣ２−４アルキレンオキサイド付加体（例えば、エチレンオキサイド付加体など）などであってもよい。アルキレンオキサイドの付加モル数は、特に限定されず、例えば、ヒドロキシル基又はアミノ基の活性水素原子に対して１〜２モル程度であってもよい。これらの多価アルコール系硬化剤は単独で又は二種以上組み合わせて使用できる。
【００７６】
多価アルコール系硬化剤（多価アルコール）の分子量は、例えば、６０〜３５０、好ましくは７０〜３００、さらに好ましくは８０〜２５０程度であってもよい。
【００７７】
硬化剤の使用量は、活性水素原子換算で、プレポリマーのイソシアネート基１モルに対して、例えば、０．５〜３当量、好ましくは０．６〜１．５当量、さらに好ましくは０．８〜１．２当量程度であってもよい。
【００７８】
［光硬化性樹脂］
光硬化性樹脂は、例えば、（メタ）アクリロイル基などのα，β−エチレン性不飽和結合を有するプレポリマー、例えば、エポキシ（メタ）アクリレート、ウレタン（メタ）アクリレート、ポリエステル（メタ）アクリレートなどを含んでいてもよい。これらの光硬化性プレポリマーは、単独で又は二種以上組み合わせて使用できる。
【００７９】
光硬化性プレポリマーの重量平均分子量は、特に限定されず、ゲルパーミエーションクロマトグラフィ（ＧＰＣ）において、ポリスチレン換算で、例えば、５００〜３００００、好ましくは８００〜２００００、さらに好ましくは１０００〜１００００程度であってもよい。
【００８０】
光硬化性樹脂は、多官能（メタ）アクリレートを含んでもよい。多官能（メタ）アクリレートとしては、例えば、分子内に複数（例えば、２〜８程度）の（メタ）アクリロイル基を有する（メタ）アクリレートが例示できる。２官能（メタ）アクリレートとしては、例えば、アルカンジオールジ（メタ）アクリレート［エチレングリコールジ（メタ）アクリレート、１，４−ブタンジオールジ（メタ）アクリレートなどのＣ２−１０アルカンジオールジ（メタ）アクリレートなど］、グリセリンジ（メタ）アクリレートなどのアルカンポリオールジ（メタ）アクリレート、ジエチレングリコールジ（メタ）アクリレートなどのポリアルキレングリコールジ（メタ）アクリレート、ビスフェノール類のＣ２−４アルキレンオキサイド付加体のジ（メタ）アクリレートなどが例示できる。
【００８１】
３官能以上（３〜８官能程度）の（メタ）アクリレートとしては、例えば、グリセリントリ（メタ）アクリレート、トリメチロールプロパントリ（メタ）アクリレート、ペンタエリスリトールトリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが例示できる。
【００８２】
これらの多官能（メタ）アクリレートは、単独で又は二種以上組み合わせて使用できる。多官能（メタ）アクリレートの割合は、光硬化性オリゴマー１００質量部に対して、例えば、１〜２００質量部、好ましくは１０〜１５０質量部、さらに好ましくは２０〜１００質量部程度であってもよい。
【００８３】
光硬化性樹脂は、単官能ビニル化合物、例えば、Ｎ−ビニルピロリドン、（メタ）アクリロイル基を有する化合物［メチル（メタ）アクリレートなどのＣ１−２４アルキル（メタ）アクリレート類；ジシクロペンタジエニル（メタ）アクリレート、ボルニル（メタ）アクリレート、イソボルニル（メタ）アクリレートなどの橋架け環式（メタ）アクリレート類；ベンジル（メタ）アクリレートなどのアラルキル（メタ）アクリレート類など］を含んでいてもよい。単官能ビニル化合物の使用量は、光硬化性オリゴマー１００質量部に対して、０〜５０質量部、好ましくは５〜３０質量部程度であってもよい。
【００８４】
光硬化性樹脂を含む塗料用組成物は、さらに光重合開始剤、増感剤を含んでもよい。
【００８５】
光重合開始剤は、活性光線の種類に応じて選択でき、活性光線が紫外線の場合、例えば、ベンゾイン類（例えば、ベンゾイン、ベンゾインエチルエーテルなどのベンゾインアルキルエーテル類など）、アセトフェノン類（例えば、アセトフェノンジエチルケタール、２−ヒドロキシ−２−メチル−１−フェニルプロパン−１−オン、２，２−ジエトキシアセトフェノン、２，２−ジメトキシ−２−フェニルアセトフェノン、２，２−ジエトキシ−２−フェニルアセトフェノン、２−フェニル−２−ヒドロキシ−アセトフェノンなど）、プロピオフェノン類（ｐ−ジメチルアミノプロピオフェノン、２−ヒドロキシ−２−メチル−プロピオフェノン、２，２−ジメトキシ−１，２−ジフェニルエタン−１−オンなど）；ブチリルフェノン類［１−［４−（２−ヒドロキシエトキシ）フェニル］−２−ヒドロキシ−２−メチル−１−プロパン−１−オン、２−ヒドロキシ−２−メチル−１−フェニル−プロパン−１−オン、１−（４−イソプロピルフェニル）−２−ヒドロキシ−２−メチル−プロパン−１−オンなど］；アミノアセトフェノン類［２−メチル−２−モルホリノ（４−チオメチルフェニル）プロパン−１−オン、２−ベンジル−２−ジメチルアミノ−１−（４−モルホリノフェニル）−ブタン−１−オン、２−ジメチルアミノ−２−メチル−１−フェニルプロパン−１−オン、２−メチル−２−モルホリノ−１−フェニルプロパン−１−オン、２−ジメチルアミノ−１−（４−メトキシフェニル）−２−メチルプロパン−１−オン、２−ジメチルアミノ−２−メチル−１−（４−メチルチオフェニル）プロパン−１−オン、２−ベンジル−２−ジメチルアミノ−１−（４−ジメチルアミノフェニル）−ブタン−１−オンなど］；ベンゾフェノン類（例えば、ベンゾフェノン、３，３−ジメチル−４−メトキシベンゾフェノンなど）；ケタール類（アセトフェノンジメチルケタール、ベンジルジメチルケタールなど）；チオキサンテン類（チオキサンテン、２−クロロチオキサンテン、２，４−ジエチルチオキサンテンなど）；アントラキノン類（２−エチルアントラキノン、１−クロロアントラキノン、１，２−ベンズアントラキノン、２，３−ジフェニルアントラキノンなど）；（チオ）キサントン類（チオキサントン、２−クロロチオキサントン、２，４−ジイソプロピルチオキサントンなど）；アクリジン類（１，３−ビス−（９−アクリジニル）プロパン、１，７−ビス−（９−アクリジニル）ヘプタン、１，５−ビス−（９−アクリジニル）ペンタンなど）；トリアジン類（２，４，６−トリス（トリクロロメチル）−ｓ−トリアジン、２−（４−メトキシフェニル）−４，６−ビス（トリクロロメチル）−ｓ−トリアジン、２，４−ビス−トリクロロメチル−６−（３−ブロモ−４−メトキシ）スチリルフェニル−ｓ−トリアジンなど）；スルフィド類（ベンジルジフェニルサルファイドなど）；アシルフォスフィンオキシド類（２，４，６−トリメチルベンゾイルジフェニルホスフィンオキシドなど）などが例示できる。これらの光重合開始剤は、単独で又は二種以上組み合わせて使用できる。
【００８６】
なお、光重合開始剤は、市販品、例えば、商品名「イルガキュア」「ダロキュア」（チバ・スペシャルティ・ケミカルズ社製）、商品名「サイラキュア」（ユニオンカーバイド社製）などとして入手できる。
【００８７】
光重合開始剤の割合は、重合性成分（光硬化性オリゴマー、多官能（メタ）アクリレート及び単官能ビニル化合物の総量）１００質量部に対して、例えば、０．１〜１０質量部、好ましくは０．２〜８質量部、さらに好ましくは０．５〜５質量部程度であってもよい。
【００８８】
増感剤としては、例えば、第三級アミン類（例えば、トリアルキルアミン、トリアルカノールアミン、ジアルキルアミノ安息香酸又はそのエステル、アクリジンなど）、クマリン類（例えば、３−（２−ベンゾチアゾリル）−７−（ジエチルアミノ）クマリンなど）、キノリン類（例えば、２−（２−（４−ジメチルアミノフェニル）エテニル）キノリンなど）、キノン類（例えば、ベンゾキノン、アントラキノンなど）、ピレン類（例えば、１−ニトロピレンなど）、トリフェニルホスフィンなどのフォスフィン類、Ｎ，Ｎ−ジメチルトルイジンなどのトルイジン類、芳香族炭化水素類（例えば、アセナフテン、９，１０−ジメトキシアントラセン、２−エチル−９，１０−ジメトキシアントラセン、２−エチル−９，１０−ジエトキシアントラセンなどのアントラセン類など）などを含んでいてもよい。
【００８９】
増感剤の割合は、光重合開始剤１００質量部に対して、例えば、０．１〜１００質量部、好ましくは５〜８０質量部、さらに好ましくは１０〜５０質量部程度であってもよい。
【００９０】
［ポリシラン］
ポリシランは、前述のとおり、金属防食性に優れており、金属防食剤として機能する。このため、本発明には、ポリシランを有効成分として含有する金属防食剤も含み、金属防食剤は、ポリシラン単独で構成してもよい。本発明では、このようなポリシランを塗膜形成成分（塗膜）に含有させることにより、金属部材を有効に防食できる。
【００９１】
ポリシランは、主鎖がＳｉ−Ｓｉ結合で構成された重合体を意味し、環状、非環状（直鎖状、分岐鎖状、ネットワーク状（網目状）など）のポリシラン、これらを組み合わせたポリシラン（例えば、直鎖状とネットワーク状とを組み合わせたポリシラン）などが例示できる。これらのポリシランの中でも、有機溶媒に対する溶解性、還元作用に優れる点から非環状ポリシラン、及びこれらを組み合わせたポリシランが好ましい。
【００９２】
これらのポリシランを構成する構造単位（シラン単位）としては、下記式（ｂ１）〜（ｂ４）で表される構造単位（シラン単位（ｂ１）〜（ｂ４））が例示できる。通常、ポリシランは、下記式（ｂ１）及び（ｂ２）で表される構造単位のうち少なくとも１つの構造単位を有することが多い。
【００９３】
【化２】
2018131539.tif 000003
【００９４】
（式中、Ｒ１〜Ｒ６は、同一又は異なって、水素原子、ヒドロキシル基、有機基又はシリル基を示す）
【００９５】
前記式（ｂ１）〜（ｂ２）、（ｂ４）において、Ｒ１〜Ｒ６で表される有機基としては、炭化水素基、アルコキシ基、シクロアルキルオキシ基、アリールオキシ基、アラルキルオキシ基などが例示でき、通常、炭化水素基である場合が多い。
【００９６】
炭化水素基としては、直鎖状もしくは分岐鎖状アルキル基（アルキル基）、アリール基、シクロアルキル基（例えば、シクロペンチル、シクロヘキシル基などのＣ５−１０シクロアルキル基など）、アラルキル基（例えば、ベンジル基、フェネチル基などのＣ６−１２アリール−Ｃ１−４アルキル基など）、アルケニル基（例えば、ビニル、アリル基などのＣ２−６アルケニル基など）、シクロアルケニル基（例えば、シクロペンテニル基、シクロヘキセニル基などのＣ５−１０シクロアルケニル基など）などが例示でき、アルキル基又はアリール基であるのが好ましい。
【００９７】
アルキル基としては、メチル基、エチル基、ｎ−プロピル基、イソプロピル基、ブチル基、ｔ−ブチル基、ペンチル基などの直鎖状もしくは分岐鎖状Ｃ１−１０アルキル基などが例示でき、好ましくはＣ１−６アルキル基、さらに好ましくはＣ１−４アルキル基、特にメチル基又はエチル基であってもよい。
【００９８】
アリール基としては、フェニル基、ナフチル基などのＣ６−１２アリール基などが例示でき、好ましくはＣ６−１０アリール基、さらに好ましくはフェニル基であってもよい。アリール基は、置換基を有していてもよい。置換基の個数は、特に限定されず、例えば、１又は複数（例えば、２〜４個）であってもよく、複数の場合は、置換基の種類が異なってもよい。このような置換基を有するアリール基としては、例えば、トリル基、キシリル基、エチルフェニル基、メチルナフチル基などのＣ１−６アルキルＣ６−１０アリール基（例えば、モノ乃至トリＣ１−４アルキルＣ６−１０アリール基、特にモノ又はジＣ１−４アルキルフェニル基など）などであってもよい。
【００９９】
これらの炭化水素基の中でも、アルキル基（特にメチル基、エチル基などのＣ１−４アルキル基）、アリール基（特にフェニル基）であるのが、有機溶媒に対する溶解性に優れるため有利である。
【０１００】
前記式（ｂ１）において、Ｒ１とＲ２との組み合わせは、例えば、アルキル基同士（例えば、Ｃ１−４アルキル基（特にエチル基又はメチル基））、アリール基（特にフェニル基）同士、アルキル基及びアリール基の組み合わせであってもよい。特に、Ｒ１とＲ２との組み合わせは、有機溶媒に対する溶解性と金属防食性とを向上させる点からアルキル基（例えば、Ｃ１−４アルキル基（特にメチル基））とアリール基（特にフェニル基）との組み合わせが好ましく、特に、メチル基又はエチル基（特にメチル基）とフェニル基との組み合わせが好ましい。
【０１０１】
シラン単位（ｂ１）とシラン単位（ｂ２）との割合は、前者／後者（モル比）＝１０／９０〜１００／０の広い範囲から選択でき、例えば、５０／５０〜１００／０（例えば、５５／４５〜９０／１０）、好ましくは６０／４０〜１００／０（例えば、６５／３５〜８５／１５）、さらに好ましくは７０／３０〜１００／０（例えば、７５／２５〜８０／２０）程度であってもよい。
【０１０２】
ポリシラン全体に対するシラン単位（ｂ１）及びシラン単位（ｂ２）の合計割合は、１０〜１００モル％の広い範囲から選択でき、例えば、３０モル％以上（例えば、４０〜９０モル％）、好ましくは５０モル％以上（例えば、６０〜８５モル％）、さらに好ましくは７０モル％以上（例えば、７５〜８０モル％）、特に９０モル％以上、通常、１００モル％であってもよい。
【０１０３】
ポリシラン全体に対するシラン単位（ｂ３）の割合は、例えば、０〜２０モル％（例えば、１〜１０モル％、好ましくは２〜５モル％）程度であってもよい。
【０１０４】
ポリシラン全体に対するシラン単位（ｂ４）の割合は、例えば、０〜４０モル％（例えば、１〜２０モル％、好ましくは５〜１０モル％）程度であってもよい。
【０１０５】
ポリシランの少なくとも一部の末端基は、シラノール基（ヒドロキシル基）であってもよい。末端基がシラノール基（ヒドロキシル基）であると、シラノール基との反応性を有するエポキシ樹脂、ポリウレタン樹脂、ヒドロキシル基含有樹脂、カルボキシル基含有樹脂などとの反応又は結合により、塗膜の機械的強度、耐摩耗性を向上できるため有利である。
【０１０６】
ポリシランの重合形態は、特に限定されず、単独重合体、または共重合体（例えば、ランダム共重合体、グラフト共重合体、ブロック共重合体など）であってもよい。
【０１０７】
なお、ポリシランは、シロキサン結合（−Ｓｉ−Ｏ−Ｓｉ−）を有さないのが好ましいが、不可避的に微量のシロキサン結合を有する場合がある。
【０１０８】
ポリシランの平均重合度は、ケイ素原子換算（すなわち、一分子あたりのケイ素原子の平均数）で、例えば、２〜１００、好ましくは３〜８０、さらに好ましくは５〜５０（特に１０〜３０）程度であってもよい。ポリシランの重量平均分子量は、ＧＰＣ（ポリスチレン換算）による測定方法において、例えば、５０〜３００００（例えば、１００〜２００００）、好ましくは１００〜３０００、さらに好ましくは２００〜１０００（特に３００〜８００）程度である。
【０１０９】
これらのポリシランは、市販品を用いてもよく、調製してもよい。調製する場合、前記式（ｂ１）〜（ｂ４）で表される単位を有するハロシラン類を用いた種々の調整方法、例えば、マグネシウムを還元剤としてハロシラン類を脱ハロゲン縮重合させる方法（「マグネシウム還元法」）などにより調製できる。
【０１１０】
ポリシランの割合は、塗膜形成成分（塗膜）全体に対して、０．１〜９９質量％（例えば、０．１〜５０質量％）の広い範囲から選択でき、例えば、０．２〜２５質量％（例えば、０．３〜２０質量％）、好ましくは０．５〜１５質量％（例えば、０．８〜１０質量％）、さらに好ましくは１〜８質量％（例えば、１．２〜５質量％）程度であってもよい。
【０１１１】
ポリシランの割合は、樹脂１００質量部に対して、０．１〜５０質量部（例えば、０．１〜３０質量部）の広い範囲から選択でき、例えば、０．２〜２５質量部（例えば、０．３〜２０質量部）、好ましくは０．５〜１５質量部（例えば、０．７〜１２質量部）、さらに好ましくは１〜１０質量部（例えば、１．５〜８質量部）程度であってもよい。本発明の塗料組成物では、ポリシラン（金属防食剤）の割合を樹脂に対して小さくしても、効率よく防食することができるが、ポリシランの割合が小さすぎると、金属部材との密着性（付着性）及び金属防食性が十分でない虞がある。一方、大きすぎると、塗膜の乾燥性の不良、塗膜の初期強度の低下に加えて、長期暴露後に塗膜が脆化する虞がある。
【０１１２】
［顔料］
本発明の塗料組成物は、顔料を含まない透明塗料（クリヤー塗料）であってもよく、塗膜形成成分（塗膜）に顔料を含む顔料着色塗料（エナメル塗料）であってもよい。前記顔料としては、着色顔料、体質顔料、防食顔料などが例示できる。
【０１１３】
着色顔料としては、例えば、白色顔料［二酸化チタン、酸化亜鉛、水酸化アルミニウム、ケイ酸マグネシウム、リトポン（ＺｎＳ＋ＢａＳＯ４）など］、黒色顔料（例えば、カーボンブラックなど）、赤色顔料（例えば、ベンガラ、鉛丹、モリブデンレッド、カドミウムレッド、ピグメントレッド、ウォッチングレッド、キナクリドンレッドなど）、黄色顔料（例えば、黄色酸化鉄、黄鉛、硫化セリウム、リサージ、カドミウムイエロー、クロムイエロー、ビスマスイエロー、ピグメントイエロー、ハンザイエロー、ファーストイエローなど）、橙色顔料（例えば、モリブデートオレンジ、ピグメントオレンジ、パーマネントオレンジなど）、青色顔料（例えば、紺青、群青、コバルトブルー、フタロシアニンブルーなど）、緑色顔料（例えば、クロムグリーン、フタロシアニングリーンなど）、紫色顔料（マンガンバイオレット、ジオキサジンバイオレットなど）などが例示できる。
【０１１４】
体質顔料としては、例えば、シリカ、タルク、炭酸カルシウム、炭酸マグネシウム、硫酸バリウム、ケイ酸カルシウム、ケイ酸アルミニウム、ガラス（例えば、石英ガラスなど）などが例示できる。
【０１１５】
防錆顔料としては、亜鉛含有防錆顔料、リン酸系防錆顔料（例えば、リン酸アルミニウム、縮合リン酸アルミニウム、リン酸鉄などのリン酸金属塩など）などが例示できる。
【０１１６】
亜鉛含有防錆顔料としては、亜鉛元素を含む防錆顔料、例えば、金属亜鉛末（金属亜鉛粉末）、亜鉛含有合金、亜鉛化合物（例えば、リン酸亜鉛、オルトリン酸亜鉛、リン酸亜鉛カルシウムなどのリン酸亜鉛系化合物など）などが例示できる。
【０１１７】
亜鉛含有合金（合金粉）において、亜鉛と合金を形成する金属としては、例えば、スズ、マグネシウム、ニッケル、銅、チタン、ジルコニウム、ナトリウム、アルミニウムなどが例示できる。これらの金属成分は、単独で又は二種以上組み合わせて使用できる。これらの金属成分の中でも、通常、スズ、マグネシウム、ニッケル、アルミニウムなどを使用することが多い。
【０１１８】
これらの顔料は、単独で又は二種以上組み合わせて使用できる。これらの顔料の中でも、防錆顔料が好ましく、亜鉛含有防錆顔料（特に金属亜鉛末）がさらに好ましい。
【０１１９】
着色顔料、体質顔料の平均粒子径は、これらの顔料の種類により適宜選択できるが、例えば、５μｍ以下（例えば、５ｎｍ〜１μｍ）、好ましくは０．５μｍ以下（例えば、１０ｎｍ〜０．２μｍ程度）であってもよい。
【０１２０】
防錆顔料（例えば、亜鉛含有防錆顔料、特に金属亜鉛末）の平均粒子径は、均一に分散でき、かつ防食作用が有効に作用する点から、例えば、１〜３０μｍ、好ましくは２〜２０μｍ、さらに好ましくは３〜１０μｍ程度であってもよい。平均粒子径が小さすぎると、表面積が大きくなりすぎて塗料組成物の保存安定性が低下する虞があり、大きすぎると、亜鉛粒子同士の接触面積が小さくなりすぎて防食作用が有効に作用しない虞がある。  
【０１２１】
これらの平均粒子径は、例えば、レーザー回折法（光散乱法）を利用して測定できる。
【０１２２】
着色顔料、体質顔料の割合は、これらの顔料の種類により適宜選択でき、樹脂１００質量部に対して、例えば、７５質量部以下（例えば、１〜７０質量部）、好ましくは６０質量部以下（例えば、５〜５０質量部、好ましくは１０〜４０質量部、さらに好ましくは１５〜３０質量部程度）であってもよい。
【０１２３】
本発明の塗料組成物は、亜鉛含有防錆顔料を含まなくても、高い防食性機能を有するが、さらに防食性を高めるために亜鉛含有防錆顔料を含んでもよい。
【０１２４】
亜鉛含有防錆顔料（例えば、金属亜鉛末）の割合は、樹脂１００質量部に対して、例えば、１０００質量部以下（例えば、０〜９５０質量部）好ましくは９００質量部以下（例えば、１００〜８５０質量部）、さらに好ましくは８００質量部以下（例えば、２００〜７００質量部）であってもよい。顔料の割合が大きすぎると、形成した塗膜が脆くなり易くクラックが発生したり、金属部材に対する密着性（付着性）が低下したりする虞がある。
【０１２５】
［腐食性イオン固定化剤］
塗料組成物は、必要により、腐食性イオンを不活性化するために腐食性イオン固定化剤（例えば、ハイドロカルマイト、ハイドロタルサイトなど）を含んでもよい。
【０１２６】
［溶剤］
本発明の塗料組成物は、さらに溶剤を含んでもよい。前記溶剤は、水であってもよく、有機溶媒であってもよい。有機溶媒としては、特に限定されず、例えば、炭化水素類［例えば、芳香族炭化水素類（例えば、ベンゼン、トルエン、キシレンなど）、脂環族炭化水素類（例えば、シクロヘキサンなど）、脂肪族炭化水素類（例えば、へプタン、ミネラルスピリットなど）］、ケトン類（例えば、メチルエチルケトンなどのジＣ１−４ジアルキルケトンなど）、エステル類（例えば、酢酸エチル、酢酸ブチルなどの酢酸Ｃ１−６アルキルエステルなど）、アルコール類（例えば、メタノール、エタノール、ブタノールなどの一価アルコール類、エチレングリコール、ジエチレングリコールなどの多価アルコール類など）、セロソルブ類（例えば、メチルセロソルブ、エチルセロソルブなどのＣ１−６アルキルセロソルブ類など）、カルビトール類（例えば、メチルカルビトール、エチルカルビトールなどのＣ１−４アルキルカルビトール類など）、グリコールエーテルエステル類（例えば、セロソルブアセテート、プロピレングリコールモノメチルエーテルアセテートなど）、テルペン類などが例示できる。これらの有機溶媒は、単独で又は混合溶媒として使用できる。
【０１２７】
本発明の塗料組成物は、慣用の塗料用添加剤、例えば、湿潤剤、顔料分散剤、増粘剤、カップリング剤、消泡剤、沈降防止剤、皮張防止剤、重合防止剤、レベリング剤、チキソトロピック剤、色別れ防止剤、艶消し剤、難燃剤、安定剤（例えば、酸化防止剤、オゾン劣化防止剤、紫外線吸収剤、光安定剤など）、可塑剤、軟化剤、滑剤、離型剤、帯電防止剤などを含んでいてもよい。
【０１２８】
本発明の塗料組成物は、樹脂とポリシランとを含む組成物を慣用の方法により混合して調製できる。樹脂とポリシランとの割合は、塗料組成物の項で例示した割合であればよい。
【０１２９】
［塗膜］
本発明では、前記塗料組成物を金属部材の表面に塗装することにより金属防食性に優れた塗膜を形成できる。そのため、本発明は、前記塗料組成物を金属部材の表面に塗装し、金属部材を防食する方法も含む。金属部材の塗装は、例えば、粉体塗料組成物では、溶射、静電塗装、流動浸漬などにより塗装してもよく、流動性の液状塗料組成物では、金属部材の表面に塗布し、乾燥してもよい。
【０１３０】
塗布（コーティング）工程では、塗料組成物の種類に応じて、慣用の塗布手段を用いて塗布してもよい。例えば、溶媒を含む塗料組成物では、前記塗布手段として、エアースプレー、エアレススプレー、ロールコーター、ハケなどを用いて塗布（コーティング）してもよい。
【０１３１】
乾燥温度は、特に限定されず、例えば、室温〜１２０℃、好ましくは３０〜１００℃、さらに好ましくは４０〜９０℃程度であってもよく、乾燥時間は、例えば、０．５〜４８時間、好ましくは１〜２４時間、さらに好ましくは２〜１２時間程度であってもよい。
【０１３２】
なお、上記乾燥により塗膜を形成してもよく、硬化性樹脂（又はバインダー樹脂）の種類によっては、例えば、塗料の種類に応じて、常温硬化させてもよく、加熱（焼付）硬化してもよく、光硬化性樹脂では、光硬化により硬化してもよい。
【０１３３】
加熱（焼付）温度は、特に限定されず、塗料の種類、塗膜の厚さにより適宜選択できるが、例えば、１００〜３００℃、好ましくは１２０〜２５０℃、さらに好ましくは１４０〜２００℃程度であってもよい。加熱（焼付）時間は、例えば、１０〜１２０分、好ましくは１５〜６０分（例えば、２０〜４０分）程度であってもよい。なお、乾燥温度と加熱（焼付）温度とは重複することがあるが、乾燥温度は溶媒を除去するための温度を意味し、加熱（焼付）温度は架橋又は硬化塗膜を形成するための温度を意味する。
【０１３４】
光硬化工程では、未硬化塗膜に活性光線を照射すればよく、活性光線としては、紫外線、可視光線などが例示でき、通常、紫外線である。塗膜の単位面積当たりの活性光線（例えば、紫外線）の照射エネルギーの値は、例えば、１００〜５０００ｍＪ／ｃｍ２、好ましくは２００〜４０００ｍＪ／ｃｍ２、さらに好ましくは４００〜２５００ｍＪ／ｃｍ２程度であってもよい。
【０１３５】
金属部材の種類は特に制限されず、アルミニウム、亜鉛、銅、チタン、ニッケル、錫、マグネシウム、鉄又はこれらの金属成分を含む合金（例えば、ステンレススチールなど）などであってもよく、通常、腐食性金属部材、特に鉄鋼部材が使用される。金属部材には、防食性を向上させるために慣用の下地処理を施してもよい。
【０１３６】
本発明の塗料組成物は、金属防食性、金属部材との密着性（付着性）、耐候性に優れる。このため、単層塗膜、多層塗膜のいずれにも好適に適用できる。本発明では、多層塗膜において、下塗塗料用に適用すると金属防食性及び密着性に優れ、上塗塗料用、中塗塗料用に適用すると耐光性に優れる。
【０１３７】
多層塗膜は、例えば、金属部材の表面に形成された下塗層（下塗塗膜）と、下塗層上に形成された上塗層（上塗塗膜）とで形成された二層塗膜であってもよく、さらにこの二層塗膜の下塗層と上塗層に介在する中間層（中塗塗膜）を含む三層塗膜などであってもよい。
【０１３８】
塗膜の厚みは、特に限定されず、例えば、１〜５００μｍ、好ましくは１０〜４００μｍ、さらに好ましくは５０〜３００μｍ程度であってもよい。
【実施例】
【０１３９】
以下に、実施例に基づいて本発明をより詳細に説明するが、本発明はこれらの実施例によって限定されるものではない。
【０１４０】
実施例１
黒皮普通鋼板（１５０ｍｍ×７５ｍｍ×ｔ２ｍｍ）を動力工具で素地調整し、この黒皮普通鋼板の表面に、エポキシ樹脂塗料１００質量部にポリシラン（大阪ガスケミカル（株）製「オグソールＳＩ−１０−４０（前記式（ｂ１）で表され、Ｒ１がメチル基であり、Ｒ２がフェニル基である構造単位で構成されたポリシラン、Ｍｎ＝６２０，Ｍｗ＝７００）」）２質量部を添加した塗料組成物を厚さ約２００μｍ塗布し、乾燥させた後、塗面から鋼素地に達する人口傷をクロスカットにより形成し、塗装試験片を作製した。
【０１４１】
なお、エポキシ樹脂塗料は、変性エポキシ樹脂溶液：ＥＰＩＣＬＯＮ  ＴＳＲ−２５０−８０ＢＸ（ウレタン変性エポキシ樹脂の溶剤希釈品、樹脂成分８０質量％、ＤＩＣ株式会社製）４０質量部、防錆顔料：Ｋ−ＷＨＩＴＥ  Ｃａ６５０（縮合リン酸アルミニウム、テイカ（株）製）１０質量部、体質顔料：タルクＴＹ−８６（タルク、東洋化成（株）製）３５質量部、沈降性硫酸バリウム（富平加工社製）５質量部及びその他の成分（有機溶剤など）１０質量部を含んでいる。
【０１４２】
比較例１
ポリシランを添加しない以外は実施例１と同様にして塗装試験片を作製した。
【０１４３】
（耐久性試験）
実施例１及び比較例１で得られた塗装試験片について、ＪＩＳ  Ｈ８５０２（ＪＡＳＯ法）中性塩水噴霧試験（試験槽内温度３５℃，噴霧溶液５％ＮａＣｌ（ｐＨ７））により、塩水噴霧２時間、乾燥処理４時間、湿潤処理２時間の計８時間を１サイクルとし、これを１日に３サイクル行い、１５０日間供し耐久性能を判定した。耐久性能は、画像処理により算出した発錆面積率を評価基準とした。結果を表１に示す。
【０１４４】
【表１】
2018131539.tif 000004
【０１４５】
実施例２
鉄板(５ｃｍ角、黒皮ＳＳ材)の表面被膜を５質量％塩酸水に６時間浸漬し、剥離した。
【０１４６】
実施例１のエポキシ樹脂塗料９２質量部と硬化剤８質量部とを混合し、この混合物９０質量部に対して、実施例１で用いたポリシラン「ＳＩ−１０−４０」１０質量部を配合し、塗料を作製した。
【０１４７】
作製した塗料約０．６ｇを前記鉄板の剥離面上に均一に刷毛で塗布した。４０℃の乾燥機で一晩乾燥した後、２．５質量％塩酸水に３６０時間浸漬し、膨れを評価したところ、図１に示すように、膨れがなく、ＡＳＴＭ  Ｄ７１４−０２等級で１０であった。
【０１４８】
比較例２
ポリシランを添加することなく、実施例２と同様にして塗装試験片を作製し、２．５質量％塩酸水に３６０時間浸漬し、膨れを評価したところ、図１に示すように、多数の膨れが認められ、ＡＳＴＭ  Ｄ７１４−０２等級で２Ｄであった。
【０１４９】
実施例２及び比較例２で得られた試験片の膨れの程度を図１に示す。
【産業上の利用可能性】
【０１５０】
本発明の塗料組成物は、高い金属防食性、金属部材との高い密着性（付着性）、高い耐候性を有する点からタンク、パイプ、プラントなどの屋外構造物、橋梁などの大型鋼構造物、船舶、車両（鉄道車両）、航空機、建築物、土木建築物などの防食用塗料として好適に利用できる。
【図１】
2018131539.tif 000007